(57)【要約】  【課題】放熱性および反射性能に優れ、製造コストを抑制することが可能なバックライトユニットおよびそれを用いた液晶表示装置の提供。  【解決手段】厚さ方向に貫通形成されたスルーホールを有する、表面、裏面および前記スルーホールの内壁面が陽極酸化皮膜で被覆された陽極酸化皮膜付きアルミニウム基板と、  前記アルミニウム基板の表面に実装される発光源と、  前記アルミニウム基板の裏面に設けられる、前記スルーホールを通じて前記発光源と電気的に接続する配線層とを具備し、  前記陽極酸化皮膜が、前記陽極酸化皮膜の表面から厚さ方向にマイクロポアを有し、  前記マイクロポアの深さに対する前記マイクロポアの中心線の長さ（長さ／深さ）が、１．０〜１．２であるバックライトユニット。【選択図】図３
2011233395.tif 000002
【特許請求の範囲】
【請求項１】
厚さ方向に貫通形成されたスルーホールを有する、表面、裏面および前記スルーホールの内壁面が陽極酸化皮膜で被覆された陽極酸化皮膜付きアルミニウム基板と、
前記アルミニウム基板の表面に実装される発光源と、
前記アルミニウム基板の裏面に設けられる、前記スルーホールを通じて前記発光源と電気的に接続する配線層とを具備し、
前記陽極酸化皮膜が、前記陽極酸化皮膜の表面から厚さ方向にマイクロポアを有し、
前記マイクロポアの深さに対する前記マイクロポアの中心線の長さ（長さ／深さ）が、１．０〜１．２であるバックライトユニット。
【請求項２】
前記アルミニウム基板の表面を形成する前記陽極酸化皮膜の空隙率と、前記アルミニウム基板の裏面を形成する前記陽極酸化皮膜の空隙率とが異なる請求項１に記載のバックライトユニット。
【請求項３】
前記アルミニウム基板の表面を形成する前記陽極酸化皮膜が有する前記マイクロポアの内部の少なくとも一部が、前記陽極酸化皮膜を構成する物質とは異なる物質によって封孔されている請求項１または２に記載のバックライトユニット。
【請求項４】
前記アルミニウム基板の裏面を形成する前記陽極酸化皮膜が有する前記マイクロポアが、その内部の少なくとも一部が前記配線層を形成する材料によって封孔されているマイクロポアと、その内部が前記配線層を形成する材料によって封孔されていないマイクロポアとで構成されている請求項１〜３のいずれかに記載のバックライトユニット。
【請求項５】
前記発光源が、前記アルミニウム基板の表面を形成する前記陽極酸化皮膜に対してフィリップチップ実装される請求項１〜４のいずれかに記載のバックライトユニット。
【請求項６】
前記アルミニウム基板の表面が凹部を有し、前記発光源が、前記凹部に実装される請求項１〜５のいずれかに記載のバックライトユニット。
【請求項７】
前記発光源が、発光ダイオードである請求項１〜６のいずれかに記載のバックライトユニット。
【請求項８】
互いに連結可能な端面形状を有する請求項１〜７のいずれかに記載のバックライトユニット。
【請求項９】
前記発光源の上部に、更にレンズを具備する請求項１〜８のいずれかに記載のバックライトユニット。
【請求項１０】
前記レンズの上部に、更に拡散シートを具備する請求項９に記載のバックライトユニット。
【請求項１１】
前記レンズと前記拡散シートとの間に、更に導光板を具備する請求項１０に記載のバックライトユニット。
【請求項１２】
請求項１〜１１のいずれかに記載のバックライトユニットと、前記バックライトユニットの光出射側に配置される液晶ディスプレイパネルとを具備する液晶表示装置。
【発明の詳細な説明】
【技術分野】
【０００１】
本発明は、液晶表示装置のバックライトユニットに関するものであり、詳しくは発光ダイオード（以下、「ＬＥＤ」という。）を発光源とするバックライトユニットに関するものである。
【背景技術】
【０００２】
液晶表示装置は、外部から入ってくる光の量を調節して画像を表示する受光性装置であるため、液晶ディスプレイ（以下、「ＬＣＤ」という。）パネルに光を照射するための光源として、バックライトユニットが設けられている。
このバックライトユニットは、光を照射する形態により、サイドエミッティング方式とトップエミッティング方式とに分類されることが知られている。
【０００３】
具体的には、図１に示すように、サイドエミッティング方式のバックライトユニット１０は、一般的に、金属シャーシ１１および放熱基板１２と、発光源であるリードフレーム型ＬＥＤ１３と、反射板１４と、ＬＥＤ１３から入射される光を面光源として屈折させる導光板１５と、導光板１５を通過した光を拡散させる拡散シート１６とを具備するものである。
【０００４】
また、図２に示すように、トップエミッティング方式のバックライトユニット２０は、一般的に、金属シャーシ２１および放熱基板２２と、発光源である表面実装型ＬＥＤ２３と、反射板２４と、ＬＥＤ２３から入射される光を拡散させる拡散シート２５とを具備するものである。
【０００５】
一方、特許文献１には、これらの方式のバックライトユニットが有する問題点（例えば、放熱効率や製造原価等）を解決することを目的として、「発光源と、前記発光源が電気的に連結されるパターン回路が下部面に印刷され、前記発光源が嵌め込まれ装着される装着孔を少なくとも一つ貫通形成した基板と、前記発光源の下部面が内部面に搭載され、内部面から遠くなる方向に間隔を置いて水平に配置される基板を内部収容する金属シャーシと、前記発光源から発生された光を反射させるように前記基板の上部面に具備される反射部材と、を含み、前記発光源は、電源印加の際に光を発生させる発光チップと、前記発光チップが上部面に安着される放熱体と、前記発光チップと電気的に連結されるリード部と、前記放熱体とリード部を一体化するように成形されるモールド部と、を含むことを特徴とする、ＬＥＤバックライトユニット。」が記載されている（［請求項１］［図３］および［図４］参照）。
【先行技術文献】
【特許文献】
【０００６】
【特許文献１】特許第４４３００５７号公報
【発明の概要】
【発明が解決しようとする課題】
【０００７】
本発明者は、従来公知のバックライトユニットや特許文献１に記載のＬＥＤバックライトユニットについて検討を行った結果、いずれも、放熱性と反射率の観点から金属シャーシおよび反射板（反射部材）が必須であるため、製造コストが高いという問題があることが明らかとした。
そこで、本発明は、放熱性および反射性能に優れ、製造コストを抑制することが可能なバックライトユニットおよびそれを用いた液晶表示装置を提供することを目的とする。
【課題を解決するための手段】
【０００８】
本発明者は、上記目的を達成すべく鋭意検討した結果、直管状のマイクロポアを有する陽極酸化皮膜で被覆されたアルミニウム基板を用いることにより、優れた放熱性と反射性能を両立できることを見出し、本発明を完成させた。
即ち、本発明は、以下の（１）〜（１２）を提供する。
【０００９】
（１）厚さ方向に貫通形成されたスルーホールを有する、表面、裏面および上記スルーホールの内壁面が陽極酸化皮膜で被覆された陽極酸化皮膜付きアルミニウム基板と、
上記アルミニウム基板の表面に実装される発光源と、
上記アルミニウム基板の裏面に設けられる、上記スルーホールを通じて上記発光源と電気的に接続する配線層とを具備し、
上記陽極酸化皮膜が、上記陽極酸化皮膜の表面から厚さ方向にマイクロポアを有し、
上記マイクロポアの深さに対する上記マイクロポアの中心線の長さ（長さ／深さ）が、１．０〜１．２であるバックライトユニット。
【００１０】
（２）上記アルミニウム基板の表面を形成する上記陽極酸化皮膜の空隙率と、上記アルミニウム基板の裏面を形成する上記陽極酸化皮膜の空隙率とが異なる上記（１）に記載のバックライトユニット。
【００１１】
（３）上記アルミニウム基板の表面を形成する上記陽極酸化皮膜が有する上記マイクロポアの内部の少なくとも一部が、上記陽極酸化皮膜を構成する物質とは異なる物質によって封孔されている上記（１）または（２）に記載のバックライトユニット。
【００１２】
（４）上記アルミニウム基板の裏面を形成する上記陽極酸化皮膜が有する上記マイクロポアが、その内部の少なくとも一部が上記配線層を形成する材料によって封孔されているマイクロポアと、その内部が上記配線層を形成する材料によって封孔されていないマイクロポアとで構成されている上記（１）〜（３）のいずれかに記載のバックライトユニット。
【００１３】
（５）上記発光源が、上記アルミニウム基板の表面を形成する上記陽極酸化皮膜に対してフィリップチップ実装される上記（１）〜（４）のいずれかに記載のバックライトユニット。
【００１４】
（６）上記アルミニウム基板の表面が凹部を有し、上記発光源が、上記凹部に実装される上記（１）〜（５）のいずれかに記載のバックライトユニット。
【００１５】
（７）上記発光源が、発光ダイオードである上記（１）〜（６）のいずれかに記載のバックライトユニット。
【００１６】
（８）互いに連結可能な端面形状を有する上記（１）〜（７）のいずれかに記載のバックライトユニット。
【００１７】
（９）上記発光源の上部に、更にレンズを具備する上記（１）〜（８）のいずれかに記載のバックライトユニット。
【００１８】
（１０）上記レンズの上部に、更に拡散シートを具備する上記（９）に記載のバックライトユニット。
【００１９】
（１１）上記レンズと上記拡散シートとの間に、更に導光板を具備する上記（１０）に記載のバックライトユニット。
【００２０】
（１２）上記（１）〜（１１）のいずれかに記載のバックライトユニットと、上記バックライトユニットの光出射側に配置される液晶ディスプレイパネルとを具備する液晶表示装置。
【発明の効果】
【００２１】
以下に説明するように、本発明によれば、放熱性および反射性能に優れ、製造コストを抑制することが可能なバックライトユニットおよびそれを用いた液晶表示装置を提供することができる。
【図面の簡単な説明】
【００２２】
【図１】図１は、従来のリードフレーム型ＬＥＤが搭載されたサイドエミッティング方式のバックライトユニットを示す断面図である。
【図２】図２は、従来の表面実装型ＬＥＤが搭載されたトップエミッティング方式のバックライトユニットを示す断面図である。
【図３】図３は、本発明のバックライトユニットの好適な実施形態の一例を示す模式図であり、（Ａ）は平面図を示し、（Ｂ）は断面図を示す。
【図４】図４は、図３のＡ部の詳細図である。
【図５】図５は、図３のＢ部の詳細図である。
【図６】図６は、本発明のバックライトユニットの他の好適な実施形態を示す模式的な断面図である。
【図７】図７は、本発明のバックライトユニットの他の好適な実施形態を示す模式的な断面図である。
【図８】図８は、本発明のバックライトユニットの他の好適な実施形態を示す模式的な断面図である。
【図９】図９は、本発明のバックライトユニットの他の好適な実施形態を示す模式的な断面図である。
【発明を実施するための形態】
【００２３】
［バックライトユニット］
以下に、本発明のバックライトユニットについて詳細に説明する。
本発明のバックライトユニットは、厚さ方向に貫通形成されたスルーホールを有する、表面、裏面および上記スルーホールの内壁面が陽極酸化皮膜で被覆された陽極酸化皮膜付きアルミニウム基板と、上記アルミニウム基板の表面に実装される発光源と、上記アルミニウム基板の裏面に設けられる、上記スルーホールを通じて上記発光源と電気的に接続する配線層とを具備し、上記陽極酸化皮膜が、上記陽極酸化皮膜の表面から厚さ方向にマイクロポアを有し、上記マイクロポアの深さに対する上記マイクロポアの中心線の長さ（長さ／深さ）が、１．０〜１．２となるバックライトユニットである。
次に、本発明のバックライトユニットについて、図３〜図９を用いて説明する。
【００２４】
図３は、本発明のバックライトユニットの好適な実施形態の一例を示す模式図であり、（Ａ）は平面図を示し、（Ｂ）は断面図を示す。
図３に示すように、本発明のバックライトユニット３０は、陽極酸化皮膜付きアルミニウム基板３１、発光源３２および配線層３３を具備するものである。
この陽極酸化皮膜付きアルミニウム基板３１は、厚さ方向に貫通形成されたスルーホール３４を有する。
また、この陽極酸化皮膜付きアルミニウム基板３１は、その表面、裏面および前記スルーホールの内壁面が陽極酸化皮膜３５によって被覆されている。
なお、図３においては、スルーホール３４の内部の全てが配線層３３を形成する材料により充填されているが、本発明においては、発光源３２と配線層３３とがスルーホール３４を通じて電気的に接続していれば、図３で示す態様に特に限定されず、発光源３２および配線層３３に突起電極（図示せず）を設けて接合する態様（フリップチップ実装）が好ましい。
【００２５】
図３のＡ部およびＢ部の拡大図である図４および図５に示すように、陽極酸化皮膜３５は、陽極酸化皮膜３５の表面から厚さ方向（アルミニウム基材３６の方向）にマイクロポア３７を有する。
このマイクロポア３７は、厚さ方向に直管状、具体的には、マイクロポア３７の深さに対するマイクロポア３７の中心線の長さ（長さ／深さ）が、１．０〜１．２となるように形成されており、１．０〜１．０５となるように形成されているのが好ましい。
【００２６】
図６〜９は、それぞれ本発明のバックライトユニットの他の好適な実施形態を示す模式的な断面図である。
図６に示すように、発光源３２は、陽極酸化皮膜付きアルミニウム基板３１上に、ワイヤ４０を用いたワイヤボンディング実装されていてもよい。
また、図７に示すように、反射性能がより良好となる理由から、陽極酸化皮膜付きアルミニウム基板３１の表面が凹部４１を有し、発光源３２を凹部４１に設け、発光面と陽極酸化皮膜付きアルミニウム基板３１の主表面（反射面）とが同じ高さとなるのが好ましい。
更に、図８に示すように、ＬＣＤパネルの大きさに応じてバックライトユニットの大きさを調節できるよう、陽極酸化皮膜付きアルミニウム基板３１の端面４２の形状が、互いに連結可能な形状（例えば、階段状、凹凸状など）であるのが好ましい。
【００２７】
一方、図９に示すように、光輝度特性が良好となる理由から、発光源３２の上部表面に、更にレンズ４３を設けるのが好ましい。
また、光輝度特性がより良好となる理由から、レンズ４３の上部に更に拡散シート４４を具備するのが好ましく、レンズ４３と拡散シート４４との間に更に導光板４５を具備するのがより好ましい。
次に、陽極酸化皮膜付きアルミニウム基板（以下、単に「膜付アルミニウム基板」ともいう。）、発光源、配線層等について、材料、寸法、形成方法等について説明する。
【００２８】
〔膜付アルミニウム基板〕
本発明のバックライトユニットに用いる膜付アルミニウム基板は、公知のアルミニウム基板（以下、膜付アルミニウム基板と区別するために「アルミニウム基材」ともいう。）に対して、スルーホールを形成した後に、後述する陽極酸化処理を施した基板を用いることができる。
【００２９】
＜アルミニウム基材＞
上記アルミニウム基材としては、純アルミニウム基板のほか、アルミニウムを主成分とし微量の異元素を含む合金板；低純度のアルミニウム（例えば、リサイクル材料）に高純度アルミニウムを蒸着させた基板；シリコンウエハー、石英、ガラス等の表面に蒸着、スパッタ等の方法により高純度アルミニウムを被覆させた基板；アルミニウムをラミネートした樹脂基板；等を用いることもできる。
ここで、上記合金板に含まれてもよい異元素としては、ケイ素、鉄、銅、マンガン、マグネシウム、クロム、亜鉛、ビスマス、ニッケル、チタン等が挙げられ、合金中の異元素の含有量は、１０質量％以下であるのが好ましい。
【００３０】
上記アルミニウム基材の厚さは、特に限定されないが、本発明のバックライトユニットを低背化する観点から、０．２〜０．５ｍｍであるのが好ましい。なお、アルミニウム基材を、所望の形状に加工することで、設計変更等にも柔軟に対応できる。
【００３１】
また、上記アルミニウム基材のアルミニウム純度は、高い方が好ましい。具体的には、アルミニウム純度が、９９．９０質量％以上であるのが好ましく、９９．９９質量％以上であるのがより好ましい。
アルミニウム純度が上記範囲であると、上記アルミニウム基板中のＳｉ、Ｆｅ等の不純物が極めて微量となり、後述する陽極酸化処理を施して形成される陽極酸化皮膜中に残存する金属間化合物の個数が低減し、絶縁性が良好となる。
【００３２】
更に、上記アルミニウム基材に対して後述する陽極酸化処理を施す場合、陽極酸化処理を施す面は、あらかじめ脱脂処理および鏡面仕上げ処理が施されるのが好ましい。
脱脂処理は、酸、アルカリ、有機溶剤等を用いて、アルミニウム基板に付着した埃、脂、樹脂等の有機成分等を溶解させて除去することを目的として行われる。脱脂処理には、従来公知の脱脂剤を用いることができる。具体的には、例えば、市販されている各種脱脂剤を所定の方法で用いることにより行うことができる。
鏡面仕上げ処理は、アルミニウム基板の面の凹凸、例えば、アルミニウム基板の圧延時に発生した圧延筋等をなくすために行われる。鏡面仕上げ処理は、特に限定されず、従来公知の方法を用いることができる。具体的には、例えば、機械研磨、化学研磨、電解研磨により行うことができる。
【００３３】
＜スルーホール＞
上記膜付アルミニウム基板が有するスルーホールは、上記アルミニウム基材に後述する陽極酸化処理を施して陽極酸化皮膜を形成する前に、上記アルミニウム基材の厚さ方向に貫通形成される。これにより、上記スルーホールの内壁面も陽極酸化皮膜で被覆される。
上記スルーホールの形状は、特に限定されないが、後述する陽極酸化処理が施される際の上記アルミニウム基材の体積膨張を考慮して、目的のホール径よりもわずかに大径に形成されることが好ましい。
また、上記スルーホールの形成に際しては、従来公知の方法を採用することができ、例えば、ドリル加工、レーザー加工、金型よる打ち抜き加工等を用いることができる。
なお、上記スルーホールが形成される個数は、実施態様に応じて変更されるため、特に限定されない。
【００３４】
＜陽極酸化皮膜＞
上記膜付アルミニウム基板が有する陽極酸化皮膜は、上記アルミニウム基材の表面、裏面および上記スルーホールの内壁面を被覆する酸化皮膜であり、上記アルミニウム基材に対して後述する陽極酸化処理を施すことにより形成される。
上記陽極酸化皮膜は、上述したように、上記陽極酸化皮膜の表面から厚さ方向にマイクロポアを有しており、上記マイクロポアの深さに対する上記マイクロポアの中心線の長さ（長さ／深さ）が１．０〜１．２であり、１．０〜１．０５であるのが好ましい。
【００３５】
本発明においては、このような直管状のマイクロポアを有する上記膜付アルミニウム基板を用いることにより、放熱性および反射性能に優れ、製造コストを抑制することが可能なバックライトユニットを製造することができる。
これは、詳細には明らかではないが、マイクロポアが直管状であることにより、光の直進性を高め、光学的な散乱を抑制できるという新たな知見に基づくものであり、アルミニウム基材の高い反射性を維持したまま陽極酸化皮膜による高い絶縁性を付与できる結果、上記膜付アルミニウム基板の表面を後述する発光源を実装する面として利用するとともに、上記膜付アルミニウム基板の裏面を後述する配線層を設ける面としても利用することができるためと考えられる。
また、マイクロポアの直管性は陽極酸化皮膜の厚さによる光のロス量（光学ロス）で評価することができる。具体的には、上述した直管性指標（長さ／深さ）が１．２を超えると、厚みあたりの光学ロスが２％／μｍを超えるため、例えば、陽極酸化皮膜（厚さ：１０μｍ）をアルミニウム基材（反射率：９０％）上に設けた場合、反射率が７０％に低下してしまうことになる。一方、上述した直管性指標が１．０５以下になると、光学ロスは０．１％未満となるため、アルミニウム基材（反射率：９０％）上に５０μｍの陽極酸化皮膜を設けても、８５％の反射率を確保することができる。
【００３６】
また、本発明においては、上記膜付アルミニウム基板の表面を形成する上記陽極酸化皮膜の空隙率と、上記膜付アルミニウム基板の裏面を形成する上記陽極酸化皮膜の空隙率とが異なるのが好ましい。
ここで、陽極酸化皮膜の空隙率とは、下記式により算出される値をいう。なお、下記式中、酸化アルミニウムの密度（ｇ／ｃｍ3）は、化学便覧等に記載された密度をいい、３．９８である。
空隙率（％）＝〔１−（酸化皮膜密度／酸化アルミニウムの密度）〕×１００
（式中、酸化皮膜密度（ｇ／ｃｍ3）は、「単位面積あたりの酸化皮膜質量／酸化皮膜膜厚」を表す。）
【００３７】
空隙率を調整する方法としては、図４に示すように、マイクロポア３７の内部の少なくとも一部を、陽極酸化皮膜３５を構成する物質とは異なる物質３８により封孔する方法が挙げられる。
このような物質でマイクロポアの内部を封孔することにより、放熱性がより良好となる。これは、陽極酸化皮膜の空隙に存在する空気量が減ることになる結果、陽極酸化皮膜の優れた絶縁性を保持しつつ熱伝導率を更に高くすることができたためと考えられる。
【００３８】
上記陽極酸化皮膜を構成する物質とは異なる物質は、絶縁性であるのが好ましく、その具体例としては、水酸化アルミニウム、酸化チタン、酸化ケイ素、酸化マグネシウム、酸化タンタル、酸化ニオブ、酸化ジルコニウム、および、これらの水和物等が挙げられ、これらを１種単独で用いてもよく、２種以上を併用してもよい。
これらのうち、酸化アルミニウムと屈折率が近く、発光源の透過性が良好となる理由ならびに酸化アルミニウムとの吸着性および絶縁性に優れる理由から、水酸化アルミニウムおよびその水和物であるのが好ましい。
【００３９】
このような異なる物質を封孔させる封孔処理としては、例えば、沸騰水処理、熱水処理、ケイ酸ソーダ処理等の処理液をマイクロポアの内部まで浸透させることにより、マイクロポアの内壁を構成する物質（酸化アルミニウム）を変質（水酸化アルミニウムに変質）させる方法であってもよいが、特開平６−３５１７４号公報の段落［００１６］〜［００３５］に記載されているようなゾルゲル法による封孔処理等も好適に挙げられる。
【００４０】
また、空隙率を調整する他の方法としては、図５に示すように、マイクロポアを、その内部の少なくとも一部が後述する配線層を形成する材料によって封孔されているマイクロポア３７ａと、その内部が後述する配線層を形成する材料によって封孔されていないマイクロポア３７ｂとで構成させるのが好ましい。
マイクロポアをこのように構成させることにより、放熱性がより良好となり、配線層３３との密着性も良好となる。これは、上述した理由と同様の理由により放熱性が良好となり、かつ、配線層３３と陽極酸化皮膜３５とのアンカー効果により密着性が良好になると考えられる。
【００４１】
後述する配線層を形成する材料は、電気を通す素材であれば特に限定されず、その具体例としては、金（Ａｕ）、銀（Ａｇ）、銅（Ｃｕ）、アルミニウム（Ａｌ）、マグネシウム（Ｍｇ）、ニッケル（Ｎｉ）等が挙げられ、これらを１種単独で使用してもよく２種以上を併用してもよい。
【００４２】
このような材料を封孔させる封孔処理としては、後述する配線層を形成する際に、例えば、インクジェット装置を用いて撥水性材料を配線状に付着させた後に、電解めっき処理等のめっき処理を施すことにより、配線層のパターンに応じてマイクロポアの内部に後述する配線層を形成する材料を封孔することができる。
【００４３】
更に、本発明においては、上記膜付アルミニウム基板の表面を形成する上記陽極酸化皮膜は、反射特性の劣化を抑制できる理由から、平均ピッチが０．５μｍ以下で、かつ、平均直径が１μｍ以上の凹凸を有しているのが好ましい。
本発明においては、上記凹凸は、上記陽極酸化皮膜が有するマイクロポアの内部の一部（例えば、８〜９割程度）に上記異なる物質を封孔することによっても形成することができる。
【００４４】
（陽極酸化処理）
上記アルミニウム基材に対して施す陽極酸化処理は、上記陽極酸化皮膜が特定形状のマイクロポアを有するように施す必要があるが、その方法としては、特開２００８−２７０１５８号公報の［００５５］〜［０１０８］段落に記載された自己規則化法や定電圧処理等が好適に挙げられる。
【００４５】
〔発光源〕
本発明のバックライトユニットが具備する発光源は、特に限定されず、発光チップのみであってもよく、発光チップ、放熱体、リード部およびモールド部を含むパッケージであってもよい。
上記発光チップとしては、電源印加の際、光を発生させると同時に熱を発生させる半導体素子である発光ダイオードであるのが好ましい。
また、上記発光チップは、活性層とこれを包むクラッド層から成るＧａＡｌＡｓ系、高密度光ディスクの赤色半導体レーザ素子に使用されるＡｌＧａＩｎ系、ＡｌＧａＩｎＰ系、ＡｌＧａＩｎＰＡｓ系と、トランジスタ等の電子デバイスに使用されるＧａＮ系などのような材料を用いて構成するが、これに限定されるものではなく、他の半導体材料で多様に構成され得る。
【００４６】
上記発光源を上記膜付アルミニウム基板の表面に実装する方法は加熱による実装を伴うが、半田リフローを含めての熱圧着、およびフリップチップによる実装方法では、均一かつ確実な実装を施す観点から、最高到達温度は２２０〜３５０℃が好ましく、２４０〜３２０℃がより好ましく、２６０〜３００℃が特に好ましい。
これらの最高到達温度を維持する時間としては、同観点から２秒〜１０分が好ましく、５秒〜５分がより好ましく、１０秒〜３分が特に好ましい。
また、陽極酸化皮膜との熱膨張率差に起因して陽極酸化皮膜内に発生するクラックを抑制する観点から、上記最高到達温度に到達する前に、所望の一定温度で５秒〜１０分、より好ましくは１０秒〜５分、特に好ましくは２０秒〜３分の熱処理を施す方法をとることもできる。所望の一定温度としては、８０〜２００℃であることが好ましく、１００〜１８０℃がより好ましく、１２０〜１６０℃が特に好ましい。
【００４７】
また、ワイヤボンディングでの実装時の温度としては、確実な実装を施す観点から、８０〜３００℃が好ましく、９０〜２５０℃がより好ましく、１００〜２００℃が特に好ましい。加熱時間としては、２秒〜１０分が好ましく、５秒〜５分がより好ましく、１０秒〜３分が特に好ましい。
【００４８】
〔配線層〕
本発明のバックライトユニットが具備する配線層は、上記発光源を駆動させるためのものであり、上記膜付アルミニウム基板の裏面に設けられる。
上記配線層の材料は、上述したように、電気を通す素材であれば特に限定されず、その具体例としては、金（Ａｕ）、銀（Ａｇ）、銅（Ｃｕ）、アルミニウム（Ａｌ）、マグネシウム（Ｍｇ）、ニッケル（Ｎｉ）等が挙げられ、これらを１種単独で使用してもよく２種以上を併用してもよい。
これらのうち、電気抵抗が低い理由からＣｕを用いるのが好ましい。
【００４９】
また、上記配線層の厚さは、導通信頼性およびパッケージのコンパクト性の観点から、５〜１００μｍが好ましく、１０〜５０μｍがより好ましく、１５〜４０μｍが特に好ましい。
【００５０】
上記配線層の形成方法としては、電解めっき処理、無電解めっき処理、置換めっき処理などの種々めっき処理の他、スパッタリング処理、蒸着処理、金属箔の真空貼付処理、接着層を設けての接着処理等が挙げられる。
これらのうち、耐熱性が高い観点から、金属のみの層形成であることが好ましく、厚膜／均一形成化および高密着性の観点から、めっき処理による層形成が特に好ましい。
【００５１】
上記めっき処理は、非導電性物質（陽極酸化皮膜）に対するめっき処理になるため、シード層と呼ばれる還元金属層を設けた後、その金属層を利用して厚い金属層を形成する手法を用いるのが好ましい。
また、上記シード層の形成には、無電解めっきが用いるのが好ましく、めっき液としては、主成分（例えば、金属塩、還元剤等）と補助成分（例えば、ｐＨ調整剤、緩衝剤、錯化剤、促進剤、安定剤、改良剤等）から構成される溶液を用いるのが好ましい。なお、めっき液としては、ＳＥ−６５０・６６６・６８０、ＳＥＫ−６７０・７９７、ＳＦＫ−６３（いずれも日本カニゼン社製）、メルプレートＮＩ−４１２８、エンプレートＮＩ−４３３、エンプレートＮＩ−４１１（いずれもメルテックス社製）等の市販品を適宜用いることができる。
また、上記配線層の材料として銅を用いた場合、硫酸、硫酸銅、塩酸、ポリエチレングリコールおよび界面活性剤を主成分とし、その他各種添加剤を加えた種々の電解液を用いることができる。
【００５２】
このようにして形成される配線層は、上記膜付アルミニウム基板の表面に実装される発光源の設計に応じ、公知の方法でパターン形成される。
【００５３】
〔レンズ〕
本発明のバックライトユニットが所望により具備するレンズは、上記発光源の上部表面に設けられる。
上記レンズは、上記発光源から出射される光の入射角をより広くしたり、集中できるように設計されたレンズであるのが好ましい。
【００５４】
〔拡散シート〕
本発明のバックライトユニットが所望により具備する拡散シートは、上記レンズの上部であって後述するＬＣＤパネルの下部に設けられる。
上記拡散シートは、光拡散シートや熱拡散シート等を積層した態様であってもよく、具体的には、例えば、特開２０１０−７３４７６号公報に記載されたものが挙げられる。
【００５５】
〔導光板〕
本発明のバックライトユニットが所望により具備する導光板は、上記レンズと上記拡散シートとの間に設けられ、上記発光源から入射される光を面光源として屈折させる機能を有するものである。
【００５６】
［液晶表示装置］
本発明の液晶表示装置は、上述した本発明のバックライトユニットと、上記バックライトユニットの光出射側に配置されるＬＣＤパネルとを具備する液晶表示装置である。
ここで、ＬＣＤパネルは、特に限定されず、従来公知のものから適宜選択して用いることができる。
【実施例】
【００５７】
以下に実施例を示して本発明を具体的に説明する。ただし、本発明はこれらに限定されない。
【００５８】
（実施例１）
アルミニウム純度９９．９５質量％のアルミニウム基材（日本軽金属社製、厚さ０．４ｍｍ）について、ドリル加工によりスルーホール（ホール径０．２ｍｍφ）を形成した。
次いで、このアルミニウム基材について、以下に示す方法により陽極酸化処理を施し、陽極酸化皮膜で全面が被覆された膜付アルミニウム基板を得た。
次いで、得られた膜付アルミニウム基板の裏面に、以下に示す方法により配線層を形成した。
その後、配線層が裏面に設けられた膜付アルミニウム基板の表面に、図６に示すように、発光源としてＬＥＤをダイボンドで固定し、ワイヤボンディング実装することにより、バックライトユニットを作製した。
【００５９】
＜陽極酸化処理＞
スルーホールを形成したアルミニウム基板に、０．３０ｍｏｌ／Ｌ硫酸の電解液で、電圧２５Ｖ、液温度１５℃、液流速３．０ｍ／ｍｉｎの条件で、５時間のプレ陽極酸化処理を施した。
その後、プレ陽極酸化処理後のアルミニウム基板を、０．２ｍｏｌ／Ｌ無水クロム酸、０．６ｍｏｌ／Ｌリン酸の混合水溶液（液温：５０℃）に１２時間浸漬させる脱膜処理を施した。
その後、０．３０ｍｏｌ／Ｌ硫酸の電解液で、電圧２５Ｖ、液温度１５℃、液流速３．０ｍ／ｍｉｎの条件で、１時間の再陽極酸化処理を施した。
再陽極酸化処理後に形成された陽極酸化皮膜について、その断面をＦＥ−ＳＥＭで観察した結果、マイクロポアの深さに対するマイクロポアの中心線の長さ（長さ／深さ）が１．０１であることを確認した。
なお、プレ陽極酸化処理および再陽極酸化処理は、いずれも陰極はステンレス電極とし、電源はＧＰ０１１０−３０Ｒ（高砂製作所社製）を用いた。また、冷却装置にはＮｅｏＣｏｏｌ  ＢＤ３６（ヤマト科学社製）、かくはん加温装置にはペアスターラー  ＰＳ−１００（ＥＹＥＬＡ社製）を用いた。更に、電解液の流速は渦式フローモニターＦＬＭ２２−１０ＰＣＷ（ＡＳ  ＯＮＥ製）を用いて計測した。
【００６０】
＜配線層の形成＞
（１）Ｎｉシード層の形成
まず、１０００ｍＬビーカーに硫酸ニッケル六水和物２５ｇと純水５００ｍＬとを入れ、硫酸ニッケル六水和物を溶解させた後、次亜リン酸ナトリウム２０ｇ、酢酸ナトリウム１０ｇおよびクエン酸ナトリウム１０ｇを入れて撹拌した。
次いで、純水を加えて全量を１０００ｍＬとした後、硫酸でｐＨを５に調整し、撹拌しながら、浴温を８３℃に保持した。
本溶液中に、膜付アルミニウム基板を裏面側（ＬＥＤが実装されてない側）から１分間浸漬させることで、Ｎｉシード層を形成した。
（２）Ｃｕめっき層の形成
硫酸、硫酸銅、塩酸、ポリエチレングリコールおよびラウリル硫酸ナトリウムを調製した電解液中に、Ｎｉシード層を形成した上記基板を浸漬し、定電圧下で電解し、厚さ２０μｍのＣｕめっき層を形成した。
（３）配線層の形成
Ｃｕめっき層を形成した上記基板をレジスト液（ＤＳＲ３３０Ｐ、タムラ化研社製）に２５℃で浸漬時間５分の条件で浸漬させた後、乾燥温度８０℃、乾燥時間１０分にて乾燥させた。
次いで、ＦＬ−３Ｓ（ウシオライティング社製）を用いて、配線パターンを形成したマスクを用いて露光を行い、現像液１％炭酸ナトリウム水溶液を用いて３０℃下で９０秒間現像処理を施し、不要なレジスト層を除去した。
次いで、上記方法でパターンが形成された基板を過酸化水素溶液に浸漬し、エッチング処理を施すことで非配線部のＣｕ層およびＮｉシード層を剥離した。
次いで、残りのレジスト層を除去し、Ｃｕ配線層が形成されたバックライトユニットを作製した。
【００６１】
（実施例２）
実施例１で作製した膜付アルミニウム基板に対して、配線層を形成する前に、以下の封孔処理を施した以外は、実施例１と同様の方法によりバックライトユニットを作製した。
＜封孔処理＞
膜付アルミニウム基板の裏面(ＬＥＤを実装しない側)にリンテック社製のＮｏｎ−ＵＶ型ＢＧ（バックグラインド）用表面保護テープ（Ａｄｗｉｌｌ Ｐシリーズ）を貼り付けた状態で、８０℃の純水に１分間浸漬させた後、浸漬させた状態で１１０℃の雰囲気下で１０分間加熱した。
その後、水洗し、保護テープを剥離した後、冷却乾燥させた。
封孔処理後の空隙率を測定したところ、表面の空隙率は１２％であり、裏面の空隙率は３２％であった。
【００６２】
（実施例３）
ＬＥＤの実装を図３に示すようにフリップチップ実装とした以外は、実施例１と同様の方法によりバックライトユニットを作製した。
【００６３】
（実施例４）
実施例１で使用したアルミニウム基材に対して、陽極酸化処理を施す前に予めプレス成型で作った凹部を形成した以外は、実施例３と同様の方法によりバックライトユニットを作製した（図７参照）。
【００６４】
（実施例５）
更に、レンズ、導光板および拡散シートを設けた以外は、実施例３と同様の方法によりバックライトユニットを作製した（図９参照）。
【００６５】
（実施例６）
実施例１で使用したアルミニウム基材の端面を図８に示すように階段状とした以外は、実施例３と同様の方法によりバックライトユニットを作製した。
端面を階段状とすることにより、同様の方法で別途作製したバックライトユニットと容易に組み合わせることができた。
【００６６】
作製した各バックライトユニットは、いずれも基板としては陽極酸化皮膜付きアルミニウム基板の１枚のみを使用しており、また、当該基板の表面、裏面およびスルーホールの内壁面が特定形状のマイクロポアを有する陽極酸化皮膜で被覆されているため、放熱性および反射性能に優れ、製造コストを抑制することが可能であることが分かる。
【符号の説明】
【００６７】
１０，２０，３０  バックライトユニット
１１，２１  金属シャーシ
１２，２２  放熱基板
１３，２３  ＬＥＤ
１４，２４  反射板
１５，４５  導光板
１６，２５  拡散シート
３１  陽極酸化皮膜付きアルミニウム基板
３２  発光源
３３  配線層
３４  スルーホール
３５  陽極酸化皮膜
３６  アルミニウム基材
３７，３７ａ，３７ｂ  マイクロポア
３８  陽極酸化皮膜を構成する物質とは異なる物質
３９  配線層を形成する材料
４０  ワイヤ
４１  凹部
４２  端面
４３  レンズ
４４  拡散シート
【図１】
2011233395.tif 000003
【図２】
2011233395.tif 000004
【図３】
2011233395.tif 000005
【図４】
2011233395.tif 000006
【図５】
2011233395.tif 000007
【図６】
2011233395.tif 000008
【図７】
2011233395.tif 000009
【図８】
2011233395.tif 000010
【図９】
2011233395.tif 000011